(57)【要約】【課題】多様な用途に使用可能な低アクリルアミド凝集剤組成物を提供する。【解決手段】本発明の低アクリルアミド凝集剤組成物は、アクリルアミド含有高分子凝集剤に加え、ポリ（メタ）アクリル酸塩、カルボキシメチルセルロース塩、アルギン酸塩、デンプン、グァーガム、キトサンからなる群より選択される少なくとも１種の副高分子凝集剤とを有しており、この組合せにより高い凝集能力を発揮する。しかも、凝集剤組成物全体のアクリルアミド含有率が０．０５質量％以下と低くなっているので、用途も特に限定されず、浄水から汚泥濃縮迄幅広く使用することが可能となる。【選択図】図３
2018020292.tif 000002
【特許請求の範囲】
【請求項１】
アクリルアミド含有高分子凝集剤と、
ポリ（メタ）アクリル酸塩、カルボキシメチルセルロース塩、アルギン酸塩、デンプン、グァーガム、キトサンからなる群より選択される少なくとも１種の副高分子凝集剤と、を有し、
組成物全体のアクリルアミド含有率が０．０５質量％以下である低アクリルアミド凝集剤組成物。
【請求項２】
前記アクリルアミド含有高分子凝集剤はアクリルアミドの共重合体又は単独重合体であって、
前記アクリルアミド含有高分子凝集剤のアクリルアミド含有率が０．１質量％以下である請求項１記載の低アクリルアミド凝集剤組成物。
【請求項３】
前記アクリルアミド含有高分子凝集剤を１質量％以上５０質量％以下含有する請求項１又は２に記載の低アクリルアミド凝集剤組成物。
【請求項４】
原水に無機凝集剤を添加した後に高分子凝集剤を添加する浄水処理方法であって、
前記高分子凝集剤として、請求項１〜３のいずれか１項に記載の低アクリルアミド凝集剤組成物を用いる浄水処理方法。
【請求項５】
浄水処理のろ過池を洗浄したときの洗浄排水に対し、請求項１〜３のいずれか１項に記載の低アクリルアミド凝集剤組成物を単独で用いるか無機凝集剤と併用して用い、当該洗浄排水の懸濁物質を凝集させる排水処理方法。
【請求項６】
洗浄前の前記ろ過池には、請求項４記載の浄水処理方法で前記低アクリルアミド凝集剤組成物を原水に添加して処理された後の処理水が通水される請求項５に記載の排水処理方法。
【請求項７】
請求項１〜３のいずれか１項に記載の低アクリルアミド凝集剤組成物を汚泥に添加し、当該汚泥を濃縮又は脱水する汚泥の処理方法。
【請求項８】
前記汚泥は、請求項４に記載の浄水処理方法で前記低アクリルアミド凝集剤組成物を前記原水に添加した後に固液分離された浄水汚泥と、請求項５又は６に記載の排水処理方法で凝集した前記懸濁物質の少なくとも一方を含む請求項７に記載の汚泥の処理方法。
【発明の詳細な説明】
【技術分野】
【０００１】
本発明は、水処理や汚泥処理に使用可能な凝集剤組成物と、その凝集剤組成物の使用に関する。
【背景技術】
【０００２】
従来より、浄水処理や排水処理などの水処理には凝集剤が広く使用されている。
【０００３】
図１は、従来技術の浄水処理の一例を示すフロー図であって、ここでは横流式沈殿設備を有する浄水施設を例として図示する。懸濁物質を含有する被処理水（以下「原水」ともいう）は、原水導入管を通り、必要であれば着水井（着水池）を経て凝集混和槽（混和池）に送られる。凝集混和池には、硫酸アルミニウム（硫酸バンド）、ポリ塩化アルミニウム（ＰＡＣ）等の無機凝集剤が注入され、急速撹拌により原水中の懸濁物質を取り込んだ微細凝集フロック（マイクロフロック）が形成される。
【０００４】
マイクロフロックを含む原水は、その後フロック形成槽（形成池）で緩速撹拌され、原水中のマイクロフロックが更に成長する。原水は沈殿池へ送られ、成長した凝集フロックを重力で沈降分離させ、懸濁物質が除去された凝集沈殿処理水は砂ろ過槽（ろ過池）に通水されて、濁質や微細なフロックが除去される。
【０００５】
図２は、図１の砂ろ過池の洗浄排水や凝集沈殿処理で発生する浄水汚泥を処理する処理設備を示している。砂ろ過池の洗浄排水は、排水池で固液分離されて、汚泥部分は排泥池に、越流水は返流水として、上述した浄水施設の着水井（着水池）に返送される。上述した浄水施設の沈殿池又は他の施設の凝集沈殿処理で発生する浄水汚泥は、排泥池を経由して濃縮槽で濃縮される。濃縮された浄水汚泥は脱水される。濃縮槽の越流水は返流水として、着水井に返送される。
【０００６】
このように、排水池や濃縮槽で処理済みの排水処理水は浄水施設の水道原水が流入する着水井に戻されて、水道水や用水の原料になる。他方、排水処理で発生する固形物（汚泥）は、機械脱水や天日乾燥により水分が除去され、土壌改良材などとして有効利用が可能である。なお、機械脱水では薬品を注入しない無薬注が基本であり、加圧脱水式（フィルタープレス型）脱水機が主流である。
【０００７】
ところで、近年、湖沼や河川の富栄養化により藻類の増殖が問題になっているが、上述した無機凝集剤は藻類の凝集性が悪く、藻類を十分に凝集させるには多量の無機凝集剤を必要とするため、凝集沈殿処理における固液分離性が著しく低下する。その結果、凝集沈殿処理水に濁質が増加する、或いは、凝集沈殿処理過程で発生する浄水汚泥の濃縮性が悪化するという問題が生じる。
【０００８】
また、近年の気候変動で、濁度の高い原水が浄水場に流入することも多く、従来の無機凝集剤だけでは安定した良好な水質を得ることができない。
【０００９】
これらの欠点を解決するため、フロック形成を促進するポリアクリルアミド系高分子凝集剤の使用は公知である。
【００１０】
しかし、無機凝集剤自体の粘度はそれほど高くないので、無機凝集剤のみを使用した凝集フロックはろ材に粘着（付着）せず、またろ材に粘着しても逆洗で容易にフロックの除去が可能であるのに対し、ポリアクリルアミド系高分子凝集剤で凝集させたフロックは、高分子凝集剤の有する粘度の影響でろ材に粘着してしまい、ろ過閉塞を起こしてしまう。
【００１１】
しかも、アクリルアミドは人体に有害であるため、ポリアクリルアミド系高分子凝集剤は「上水処理水中のアクリルアミド残存量が０．００００５ｍｇ／リットル以下」という条件付きで平成１２年４月から国内の浄水処理に使用が認められた物質である。また、ポリアクリルアミド系凝集剤に関して、日本水道協会規格の水道用ポリアクリルアミド（ＪＷＷＡ  Ｋ１２６-１９８０）でアクリルアミド（モノマー）含有率０．０５％以下（５００ｍｇ／ｋｇ）と規定されている。
【００１２】
上水処理水中のアクリルアミド残存量を上記基準値（０．００００５ｍｇ／リットル以下）を達成できるポリアクリルアミド系高分子凝集剤が市販されてはいるが、処理後の水にアクリルアミドが残留するおそれがあることから、ポリアクリルアミド系高分子凝集剤は普及していないのが現状である。
【先行技術文献】
【特許文献】
【００１３】
【特許文献１】特開２００４−２２４９９８号
【非特許文献】
【００１４】
【非特許文献１】しなやか浄水システムの構築に関する研究（J-Step共同研究）、平成２７年度成果報告会  テキスト、公益財団法人  水道技術研究センター
【発明の概要】
【発明が解決しようとする課題】
【００１５】
ポリアクリルアミド系高分子凝集剤にアクリルアミドのモノマーが残留するのは、原料のアクリルアミドのモノマーを１００％重合させることが困難なことに起因する。
【００１６】
特許文献１では、水溶液重合で特定のアゾ化合物を組み合わせて使用した上で、得られたゲル状重合体に特定の熱処理を施し、残留アクリルアミド含有量が低い凝集剤を製造している。
【００１７】
しかし、上記方法は煩雑な上、製造には新たな設備投資が必須であり、しかも、アクリルアミドの残留量を常に一定基準以下に抑えることは困難であり、製造条件の変動によりアクリルアミド残留量が突発的に高くなる可能性が否定できない。
【００１８】
しかも、このような高分子凝集剤は、無機凝集剤と比較して粘度が高いので、ろ過層が閉塞するという問題も残る。
【００１９】
このような状況下で、ポリアクリルアミド系高分子凝集剤の残留アクリルアミドが、安価な方法で簡便に低減できれば、水道水などの多様な分野でのポリアクリルアミド系高分子凝集剤の使用が普及し、効率的な処理や、その運転管理が期待できる。
【課題を解決するための手段】
【００２０】
上記課題を解決するために、本発明の高分子凝集剤は以下の構成を具備する。
【００２１】
（１）本発明の低アクリルアミド凝集剤組成物は、アクリルアミド含有高分子凝集剤と、副高分子凝集剤とを含有し、当該副高分子凝集剤は、ポリ（メタ）アクリル酸塩、カルボキシメチルセルロース塩、アルギン酸塩、デンプン、グァーガム、キトサンからなる群より選択される。この副高分子凝集剤を用いることで、組成物全体のアクリルアミド含有率が０．０５質量％以下と低くなっている。
【００２２】
（２）アクリルアミド含有高分子凝集剤はアクリルアミドの共重合体又は単独重合体であって、当該アクリルアミド含有高分子凝集剤のアクリルアミド含有率が０．１質量％以下のものを用いることが好ましい。
【００２３】
（３）低アクリルアミド凝集剤組成物には、アクリルアミド含有高分子凝集剤を１質量％以上５０質量％以下含有させる、すなわち、アクリルアミド含有高分子凝集剤の含有重量比を０．０１〜０．５とすることが望ましい。
【００２４】
本発明の低アクリルアミド凝集剤組成物の用途は特に限定されないが、例えば下記用途に用いることができる。
【００２５】
（４）原水に無機凝集剤を添加した後に高分子凝集剤を添加する浄水処理方法において、高分子凝集剤として、上記の低アクリルアミド凝集剤組成物を用いることができる。
【００２６】
（５）浄水処理に用いられるろ過池を洗浄した後の洗浄排水に、上記低アクリルアミド凝集剤組成物を単独で、又は、無機凝集剤などと併用して用い、当該洗浄排水の懸濁物質を凝集させることも可能である。
【００２７】
（６）上記（５）の方法で処理する洗浄排水は特に限定されないが、例えば、上記（４）の浄水処理方法で使用したろ過池の洗浄排水である。すなわち、上記（４）では、原水に低アクリルアミド凝集剤組成物を添加した後の処理水を、直接又は他の処理（凝集沈殿処理等）を経てろ過池でろ過することがある。このろ過池は必要に応じて洗浄されるが、この洗浄時の洗浄排水が上記（５）の処理対象となる。
【００２８】
（７）更に、上記低アクリルアミド凝集剤組成物を汚泥に添加し、その汚泥を濃縮又は脱水することもできる。
【００２９】
（８）上記（７）の方法で処理する汚泥も特に限定されないが、例えば、上記（４）の浄水処理方法で排出される浄水汚泥や、上記（５）又は（６）の排水処理方法で排出される汚泥がある。（４）の浄水処理方法で排出される浄水汚泥は、原水に低アクリルアミド凝集剤組成物を添加後に凝集フロックが固液分離されたものであり、（５）又は（６）の方法で排出される汚泥は、懸濁物質を固液分離したものである。
【発明の効果】
【００３０】
本発明によれば、残留アクリルアミドが極めて少なく、凝集性に優れた凝集剤組成物を安価に、簡便に製造することができる。本発明の凝集剤組成物は、ろ材に付着し難いので、ろ過池の閉塞問題が解消される。本発明の凝集剤組成物を排水処理で使用した場合、その排水処理で発生する処理水は返流水として着水井に戻しても、水道原水のアクリルアミド濃度を低く維持できる。
【図面の簡単な説明】
【００３１】
【図１】従来技術の浄水処理を説明する図面
【図２】従来技術の排水及び汚泥処理を説明する図面
【図３】本発明の浄水処理の一例を説明する図面
【図４】本発明の排水及び汚泥処理の一例を説明する図面
【発明を実施するための形態】
【００３２】
以下、本発明を具体的に説明するが、本発明は特定の具体例に限定されるものではない。
【００３３】
本発明は、低アクリルアミド凝集剤組成物とその使用に関する。以下に、具体的に説明する。
【００３４】
［低アクリルアミド凝集剤組成物］
低アクリルアミド凝集剤組成物は、アクリルアミド含有高分子凝集剤と、当該アクリルアミド含有高分子凝集剤とは異なる副高分子凝集剤とを含む。
【００３５】
−  アクリルアミド含有高分子凝集剤
アクリルアミド含有高分子凝集剤は、アクリルアミドモノマーを用いて生成されたポリマーであって、アクリルアミドのみを単独重合させたポリアクリルアミド高分子凝集剤；アクリルアミドと他のモノマー成分を共重合させたアクリルアミド系高分子凝集剤のうち、いずれか一方又は両方を用いることが可能であるが、いずれの場合も、アクリルアミド含有率が０．１質量％以下、０．０５質量％以下、より好ましくは０．００５質量％以下のものを使用する。アクリルアミド含有率の下限は特に限定されないが、含有率はゼロを超え、例えば、０．００１質量％以上である。
【００３６】
ここで、アクリルアミド含有率とは、アクリルアミド含有高分子凝集剤に含まれる残留アクリルアミドの質量を示し、その含有率は、「水道用ポリアクリルアミド、ＪＷＷＡ  Ｋ  １２６−１９８０、昭和５５年６月２８日制定、日本水道協会  衛生常設調査委員会  審議」に記載の方法で測定することができる。
【００３７】
ポリアクリルアミド系高分子凝集剤に用いるアクリルアミド以外のモノマー（コモノマー）は特に限定されず、（メタ）アクリル、（メタ）アクリレート、（メタ）アクリロニトリル、ビニルピロリドン、（ポリ）エチレングリコール、（ポリ）プロピレングリコール、（メタ）アリルアミン、（メチル）ジアニルアミン、ビニルピリジン、メタクリルアミド及びこれらの塩があり、これらのモノマーは１以上の置換基で置換されたものでもよく、これらのモノマー１種以上を、アクリルアミドと共重合させる。
【００３８】
アクリルアミド系高分子凝集剤は、好ましくは（メタ）アクリル酸（塩）とアクリルアミドの共重合体又は（メタ）アクリル酸（塩）とアクリルアミドと１種以上の他のモノマーとの共重合体である。
【００３９】
アクリルアミド含有高分子凝集剤は、より具体的には、ポリアクリルアミド（単独重合体）、ポリ（メタ）アクリル酸（好ましくはポリアクリル酸）、又はポリアクリルアミド部分加水分解物あるいはアクリルアミドとアクリル酸の共重合体であり、例えば下記式の構造を有するものである。
【００４０】
【化１】
2018020292.tif 000003
【００４１】
上記式中、ｍ、ｎは任意の数を示す。
【００４２】
上記のようなアクリルアミド系高分子凝集剤は、市販品のアニオン系高分子凝集剤として広く使用されており、本発明はこれらアニオン系高分子凝集剤を使用することができる。
【００４３】
特に、一般の浄水処理に要求される浄水グレードのポリアクリルアミド系高分子凝集剤は、凝集性が高いだけではなく、アクリルアミド含有率が０．００５質量％以下に設定されているので、浄水処理や、浄水処理後の排水処理などに適している。
【００４４】
他方、ポリアクリルアミド高分子凝集剤（単独重合体）についても、ノニオン系高分子凝集剤として市販されている凝集剤を好ましく使用することができる。
【００４５】
本発明は、上記のようなアクリルアミド含有高分子凝集剤の他に、必須成分として下記の副高分子凝集剤を用いる。
【００４６】
−  副高分子凝集剤
副高分子凝集剤は、上記アクリルアミド含有高分子凝集剤とは異なる種類の凝集剤であって、アクリルアミド含有率が０．００１質量％未満、好ましくはアクリルアミド含有率が実質的にゼロ、より好ましくはアクリルアミド含有率がゼロのものを用いる。ここで、アクリルアミド含有率がゼロとは、副高分子凝集剤の原料にアクリルアミドモノマーを使用しない、副高分子凝集剤中のアクリルアミドが検出限界以下である、または、ポリアクリルアミド系高分子凝集剤（共重合体）もしくはポリアクリルアミド高分子凝集剤（単独重合体）と製造設備を共用せずに製造された物質であることを意味する。
【００４７】
副高分子凝集剤は、水溶性又は水分散性の物質であれば特に限定されないが、ポリ（メタ）アクリル酸塩、ＣＭＣ塩、アルギン酸塩、その他増粘剤（キトサン、グァーガム、タラガム、キサンタンガム、カラギナン、加工でんぷん）、ポリビニルアルコール、ポリビニルピロリドン、ポリエチレンオキシド等から選択されるいずれか１種以上を用いることができる。これらの中でも、ポリ（メタ）アクリル酸塩、ＣＭＣ塩、アルギン酸塩が好ましく、コスト面を考慮するとポリ（メタ）アクリル酸塩、ＣＭＣ塩が好ましく、特にポリ（メタ）アクリル酸塩が好ましい。以下、ポリ（メタ）アクリル酸塩、ＣＭＣ塩、アルギン酸塩について具体的に説明する。
【００４８】
ポリ（メタ）アクリル酸塩としては、ポリアクリル酸、ポリアクリル酸ナトリウム、ポリアクリル酸カリウム、ポリアクリル酸アンモニウム、ポリメタクリル酸、ポリメタクリル酸ナトリウム、ポリメタクリル酸カリウム、ポリメタクリル酸アンモニウムからなる群より選択される１種以上を用いることができるが、好ましくはポリアクリル酸ナトリウムを主成分とし（含有率５０質量％以上）、より好ましくはポリアクリル酸ナトリウムからなるものを用いる。
【００４９】
ポリ（メタ）アクリル酸塩はホモポリマー、コポリマーのいずれであってもよく、好ましくは、（メタ）アクリル酸又はその塩、マレイン酸又はその塩、ビニルスルホン酸又はその塩等を重合単位として含むコポリマー又はホモポリマーである。
【００５０】
ポリ（メタ）アクリル酸塩は、高分子凝集剤として市販されているもののみならず、他の用途で市販されているものの利用可能である。ポリ（メタ）アクリル酸塩は、水溶性又は水分散性を考慮すると、分子量は２００万〜１０００万が好ましく、より好ましくは分子量が４００万以上、更に好ましくは４００万を超える高分子ポリ（メタ）アクリル酸塩である。ここで、ポリ(メタ)アクリル酸塩の分子量は重量平均分子量を意味する。
【００５１】
上記ポリ（メタ）アクリル酸塩に代え、又は上記ポリ（メタ）アクリル酸塩と一緒に使用可能な好適な副高分子凝集剤としては、ＣＭＣ塩、アルギン酸塩がある。
【００５２】
ここで、ＣＭＣ塩はカルボキシメチルセルロース又はその塩を意味し、公知のものを広く用いることが可能であるが、好ましくはＣＭＣナトリウム塩又はＣＭＣカリウム塩、より好ましくはＣＭＣナトリウム塩である。
【００５３】
好ましいＣＭＣ塩は、蒸留水に溶解（分散）させたＣＭＣ塩（１質量％）水溶液の粘度が１０００ｍＰａ・ｓ以上のものである。ＣＭＣ塩（１質量％）水溶液の粘度が１０００ｍＰａ・ｓ未満で、ＣＭＣ塩の分子量が低すぎると、凝集フロックが十分に成長せず、或いは、凝集フロックを十分に成長させるためにはＣＭＣ塩を過剰に添加する必要がある。なお、ＣＭＣ塩水溶液の粘度は、Ｂ型粘度計を用いて２５℃で測定した値である。
【００５４】
アルギン酸塩は、アルギン酸、アルギン酸の塩（アルギン酸ナトリウム、アルギン酸カルシウム、アルギン酸マグネシウム）、アルギン酸エステルからなる群より選択される１種以上を用いることができる。
【００５５】
アルギン酸塩は水溶性又は水分散性であれば特に限定されないが、アルギン酸は水溶解性が低いので、アルギン酸のカルボキシル基が陽イオンと結合したアルギン酸塩が好ましい。
【００５６】
アルギン酸塩の中でもアルギン酸ナトリウムが特に好ましく、アルギン酸ナトリウムは冷水、温水に溶解し、粘ちょうな水溶液となる。アルギン酸塩の粘度は、その分子量、すなわち、アルギン酸を構成するウロン酸分子の重合度に応じて変化し、分子量の大きいのは低粘度でも高い粘度を示し、分子量の小さいものは粘度が低くなる。
【００５７】
好ましいアルギン酸塩は、蒸留水に溶解（分散）させたアルギン酸塩（１質量％）水溶液（ｐＨ３−５）の粘度が１００ｍＰａ・ｓ以上のものである。その粘度が１００ｍＰａ・ｓ未満で、アルギン酸塩の分子量が低くすぎると、凝集フロックが十分に成長せず、或いは、十分に凝集フロックを成長させるためにアルギン酸塩を過剰に添加する必要がある。なお、アルギン酸塩（１質量％）の粘度は、Ｂ型粘度計を用いて２０℃で測定した値である。
【００５８】
−  その他添加剤
低アクリルアミド凝集剤組成物には、必要に応じて、界面活性剤、防腐剤、着色剤、緩衝剤、ｐＨ調整剤などの１種以上の添加剤を添加することができる。添加剤の種類は例示したものに限定されないが、低アクリルアミド凝集剤組成物全体のアクリルアミド含有率を低くするためには、アクリルアミドが残留せず、かつ、アクリルアミド含有高分子凝集剤を分解しないものが好ましい。
【００５９】
−  配合
アクリルアミド含有高分子凝集剤、副高分子凝集剤、その他添加剤の配合割合は特に限定されないが、好ましくは、アクリルアミド含有高分子凝集剤の含有量が５０質量％以下、より好ましくは１質量％以上５０質量％以下、より好ましくは１０質量％以上５０質量％以下である。アクリルアミド含有高分子凝集剤の含有量が少なすぎると凝集性が低下し、逆に含有量が高すぎると処理水中の残留アクリルアミドが増加すると共に、ろ過池でのろ過層閉塞が顕著になる。
【００６０】
副高分子凝集剤の含有量も特に限定されないが、５０質量％以上９９質量％以下が好ましく、より好ましくは５０質量％以上９０質量％以下である。
【００６１】
アクリルアミド含有高分子凝集剤と副高分子凝集剤は予め混合して一剤化してもよいし、別々に貯蔵し、使用直前又は使用中に混合する二剤化としてもよい。一剤化とする場合は、アクリルアミド含有高分子凝集剤は、室温で液状又は固体（粉末）の副高分子凝集剤と混合して低アクリルアミド含有凝集剤組成物とする。必要であれば、低アクリルアミド凝集剤組成物は、水と有機溶媒のいずれか一方又は両方に溶解させて液状とすることもできる。
【００６２】
いずれの場合も、組成物全体のアクリルアミド含有率（紛体品、固形分中）が０．０５質量％以下、より好ましくは０．００５質量％以下になるように、副高分子凝集剤を添加することが好ましい。
【００６３】
副高分子凝集剤は、アクリルアミド含有高分子凝集剤を化学的に変化させないので、一剤化（混合物）しても貯蔵性が劣化しない。一剤化した混合物は、取扱いが容易な上、使用の際に添加手段を複数設ける必要が無いので、設備の省スペース化、簡略化が可能になる。
【００６４】
ふぁ本発明の低アクリルアミド凝集剤組成物は、浄水処理、排水処理、汚泥処理などに広く使用することができる。以下に具体的に説明する。
【００６５】
［浄水処理］
本発明で「浄水処理」とは、上水道用、工場等の用水用などの多様な用途の水処理を含む概念であり、処理対象を特に限定するものではない。
【００６６】
本発明が適用できる浄水処理設備としては、実用化されている全ての設備が対象であり、例えば横流式沈殿設備を有する浄水施設、高速凝集沈殿設備を有する浄水設備が挙げられる。高速凝集沈殿設備としてはスラリー循環型、スラッジ・ブランケット型いずれも適用可能である。また、本発明が適用できる浄水場の排水処理設備としては、実用化されている通常の設備が対象であり、重力濃縮、機械脱水、天日乾燥などに適用できる。
【００６７】
以下、従来技術との対比のため、図１に類似する図３の浄水処理フローを参照し、図１と共通の説明は一部省略して具体的に説明する。
【００６８】
図３に示すように、本発明の低アクリルアミド凝集組成物を添加する前に、原水には無機凝集剤を注入して急速撹拌し、予め微細フロックを形成することが好ましい。ここで、無機凝集剤は特に限定されず、市販品を含む多様な無機凝集剤を使用可能であるが、鉄系又はアルミニウム系無機凝集剤が好ましく、より具体的には、硫酸バンド、ポリ塩化アルミニウム（ＰＡＣ）、塩化アルミニウム、ポリ硫酸第二鉄（ポリ鉄）、塩化第二鉄及びこれらの混合物から選択される１種以上を使用する。無機凝集剤の注入量は原水の水質にもよるが、１０〜２００ｍｇ／リットルの範囲である。
【００６９】
次に、微細フロックを含む水はフロック形成槽(フロック形成池)に送られ、フロック形成池に流入する前と、フロック形成池に流入した後のいずれか一カ所以上で、高分子凝集剤として本発明の低アクリルアミド凝集剤組成物を添加する。
【００７０】
このとき、二剤化の低アクリルアミド凝集剤組成物を使用する場合は、アクリルアミド含有高分子凝集剤、副高分子凝集剤、その他添加剤を使用直前に混合してから添加してもよいし、フロック形成池やその前段に複数の注入設備を設け、それぞれの注入設備からアクリルアミド含有高分子凝集剤、副高分子凝集剤、その他添加剤を別々に添加してもよい。
【００７１】
低アクリルアミド凝集剤組成物は特に限定されないが、一剤化、二剤化のいずれの場合も、浄水処理の際には、合計添加量が原水１リットル当たり０．０５ｍｇ〜２ｍｇの範囲が好ましい。０．０５ｍｇ未満ではフロックの成長が十分ではなく、２ｍｇを超えると処理水のアクリルアミド含有量が多くなり、また、後段のろ過層の閉塞等が起こるおそれがある。しかしながら、本発明の低アクリルアミド含有高分子凝集剤は、副高分子凝集剤を添加することで、アクリルアミド含有量の全体量が少なくなっているので、必要に応じて副高分子凝集剤の量を増加させることで、２ｍｇを超える量を添加しても、上記問題を防止することが可能である。
【００７２】
低アクリルアミド凝集剤組成物を添加しながら、または添加した後に緩速撹拌し、フロックを成長させる。緩速撹拌の撹拌速度（回転数）は、例えばＧ値（単位時間単位体積あたりの仕事量Ｐから被処理水の粘性係数μを除した値の平方根、日本水道協会水道施設設計指針２０００、Ｐ１８８）が無機凝集剤添加時の急速撹拌よりも低エネルギーになるよう設定し、フロックを成長させる。
【００７３】
フロックを成長させた後の原水は、沈殿池、砂ろ過等の通常の後段処理へ送られる。砂ろ過池のろ材は特に限定されないが、珪砂やアンスラサイトが最も一般的で、珪砂だけの場合や、珪砂とアンスラサイトをろ過材に使用する複層ろ過などがある。
【００７４】
フロックの成長により、沈殿池での固液分離性が向上しただけではなく、微細なフロックも成長したフロックに取り込まれるので、凝集沈殿処理水の懸濁物質（Suspended solid,以下ＳＳとも称する）や濁度が低下し、後段のろ過処理の負担も軽減する。しかも、本発明の低アクリルアミド凝集剤組成物は副高分子凝集剤の添加により全体の粘度が低くなっているので、砂ろ過層などのろ材に粘着せず、閉塞が起こり難い。
【００７５】
上記は浄水処理について説明したが、本発明の低アクリルアミド凝集剤組成物は浄水処理以外の他の水処理にも使用可能である。
【００７６】
［排水及び汚泥処理］
本発明の排水処理フローは特に限定されないが、従来技術との対比のため、図２と類似する図４の処理フローを参照し、図２と共通の説明は一部省略して以下に具体的に説明する。
【００７７】
図４では、排水池へ流入前と、排水池に流入後のいずれか１か所以上で、砂ろ過池の洗浄排水に本発明の低アクリルアミド凝集剤組成物を添加する。浄水処理と同様、低アクリルアミド凝集剤組成物は一剤化、二剤化のいずれでもよく、二剤化の場合に各剤の添加方法も限定されない。
【００７８】
更には、低アクリルアミド凝集剤組成物のみならず、上述したような無機凝集剤も洗浄排水に添加すれば、懸濁物質（ＳＳ）の除去効率が向上する。無機凝集剤は低アクリルアミド凝集剤組成物と一緒に添加してもよいが、好ましくは低アクリルアミド凝集剤組成物を添加する前に添加する。
【００７９】
いずれの場合も、洗浄排水中のＳＳは凝集剤組成物の添加により凝集が促進されるので、排水池での固液分離性が向上し、排水池からの越流水、即ち返流水のＳＳ濃度が低下して、返流水によるＳＳ負荷が低減される。従って、返流先（浄水施設）の凝集工程では、無機凝集剤の削減が可能になり、また、凝集沈澱池での固液分離性も向上する。
【００８０】
低アクリルアミド凝集剤組成物を添加は上記に限定されない。沈殿池から排泥される汚泥は通常固形分濃度が薄いので、濃縮槽流入前のいずれか１か所以上、即ち濃縮工程に入る前の浄水汚泥に低アクリルアミド凝集剤組成物を添加し、浄水汚泥を濃縮することも可能である。
【００８１】
この場合の添加量は特に限定されないが、低アクリルアミド凝集剤組成物の添加量が浄水汚泥の固形物濃度に対し、０．０５質量％未満では濃縮性が悪く、濃縮汚泥の濃度が十分に高くならないおそれがあり、１質量％を超えると汚泥の粘度が高まり、返流水となる分離液の水切れが悪化する、或いは、分離液の残留アクリルアミド濃度の上昇が懸念される。従って、好ましくは、浄水汚泥の固形物濃度に対し、０．０５質量％以上１質量％以下の低アクリルアミド凝集剤組成物添加する。
【００８２】
濃縮方法も特に限定されず、濃縮槽による重力濃縮、ベルト濃縮などの機械濃縮等のいずれか１つ以上の濃縮方法を採用することができる。
【００８３】
上記のように、低アクリルアミド凝集剤組成物は浄水汚泥の濃縮性（固液分離性）を高めるので、濃度の薄い浄水汚泥であっても濃縮槽での良好な濃縮を可能とし、後段の機械脱水や天日乾燥の運転管理が容易になる。しかも、濃縮槽の越流水（返流水）はＳＳ濃度が低下するので、返流先の凝集工程における無機凝集剤の削減や、凝集沈澱池での固液分離性が向上する。
【００８４】
すなわち、排水の汚泥濃度が高まることで、濃縮汚泥に残留する排水量が減少し、機械脱水や天日乾燥で除去処理が必要な排水量が少なくなる。その結果、機械脱水では、作業時間が短縮できるだけではなく、省エネルギー化にも寄与する。また、天日乾燥でも十分に濃縮汚泥の乾燥が可能になる。いずれの場合も、排水量が減少する結果、搬出される固形物量が減少するため、運搬費や産業廃棄物としての処理に要する費用が削減可能となる。
【００８５】
なお、機械脱水には、遠心脱水機、ベルトプレス型脱水機、スクリュープレス型脱水機、フィルタープレス型脱水機など多様な脱水機を用いることができるが、いずれの脱水機を用いた場合でも、本発明の低アクリルアミド凝集剤組成物を用いることで、上記の効果が達成できる。
【００８６】
以上は濃縮工程前に低アクリルアミド凝集剤組成物を添加する場合について説明したが、本発明はこれに限定されず、濃縮工程中（濃縮槽）、又は、濃縮工程の後で脱水工程の前に低アクリルアミド凝集剤組成物を添加し、その後に脱水する方法も採用することができる。濃縮工程中又はその後に低アクリルアミド凝集剤組成物を添加する場合、その添加量は浄水汚泥の固形物に対し０．０５質量％以上１質量％以下が好ましい。低アクリルアミド凝集剤組成物の添加量が０．０５質量％未満では脱水ケーキ含水率が十分に低下しない、返流水となる分離液のＳＳ濃度が高い、脱水工程での脱水性が悪いなどの問題が起こるおそれがある。他方、低アクリルアミド凝集剤組成物の添加量が１質量％を超えると、浄水汚泥の粘性が高まり、脱水時の分離液の水切れが悪化する、返流水となる分離液の残留アクリルアミド濃度が上昇する等の問題が生じるおそれがある。
【実施例】
【００８７】
以下、本発明を実施例と共に更に詳細に説明するが、本発明はこれに限定されるものではない。
【００８８】
［実施例１］
下記のポリアクリル酸塩Ａ１、Ａ２、アクリルアミド含有高分子凝集剤Ｂ、Ｃ（いずれも粉末品）を下記表１の配合で混合して低アクリルアミド凝集剤組成物を得た。
【００８９】
‐ポリアクリル酸塩Ａ１：水ｉｎｇ（株）製のエバグロースＡ−３５０、
アニオン当量−９．４meq/ｇ、分子量：５００万
‐ポリアクリル酸塩Ａ２：日本触媒（株）製のアクアリックＦＨ−Ｇ、
分子量400万〜500万
‐浄水グレード高分子凝集剤Ｂ：水ｉｎｇ（株）製のエバグロースＷＡ−５４２、
アニオン当量−３．０meq/ｇ、共重合体、アクリルアミド含有率０．００５質量％
分子量１３００万
‐アクリルアミド高分子凝集剤Ｃ：水ｉｎｇ（株）製のエバグロースＮ−３００、
アニオン当量−１.１meq/ｇ、ノニオン系（アクリルアミド単独重合体）、
アクリルアミド含有率０．１質量％、分子量１７００万
なお、ポリアクリル酸塩Ａ１、Ａ２はアクリルアミドが検出されず、アクリルアミド含有率はゼロ％であった。
【００９０】
【表１】
2018020292.tif 000004
【００９１】
図３に示した装置において、無機凝集剤（ＰＡＣ）を２０ｍｇ／Ｌを凝集混和池に注入し、急速撹拌してマイクロフロックを形成させた後、フロック形成池に流入直前の原水に上記凝集剤１〜１１を０．１〜０．５ｍｇ／Ｌ注入して緩速撹拌を行い、浄水処理を行った。なお、浄水処理のその他条件は下記の通りとした。
【００９２】
‐原水流量：１００ｍ３／日（河川水）
‐原水濁度：１５〜２５度、原水ｐＨ：７．０〜７．４、液温：１８−２２℃
‐凝集混和池：有効容積２００Ｌ×２槽（周辺速度0.15-0.8m/sで撹拌）
‐フロック形成池：有効容積１２００Ｌ×２槽沈殿池
（周辺速度0.15〜0.8m/sで撹拌）
‐ろ過池：ろ過速度１００ｍ／日
‐ろ過材：有効径１ｍｍ、均等係数１．２のアンスラサイトと、
有効径０．５ｍｍ、均等係数１．２の珪砂
‐ろ層構成：アンスラサイト層高４００ｍｍ、珪砂層高４００ｍｍ
上記浄水処理において、沈殿池から排出される凝集沈殿処理水の濁度と、砂ろ過池から排出されるろ過水の濁度及び連続ろ過可能であったろ過継続時間を、凝集フロックの沈降速度と共に下記表２Ａ、表２Ｂに示す。
【００９３】
【表２Ａ】
2018020292.tif 000005
【００９４】
【表２Ｂ】
2018020292.tif 000006
【００９５】
上記表２Ａ、２Ｂから明らかなように、本発明の低アクリルアミド凝集剤組成物の添加率が高い、あるいは、アクリルアミド高分子凝集剤Ｂ、Ｃの配合割合が高いと、ろ過継続時間が短くなることがわかる。
【００９６】
このように、本発明の凝集剤組成物は、アクリルアミド含有凝集剤の量が少なくても、十分な沈降速度と、濁度の減少をもたらすことが確認された。
【００９７】
［比較例１］
実施例１で用いた、低アクリルアミド凝集剤組成物の原材料単品を高分子凝集剤として用い、実施例１と同様の条件で評価試験を行った。表３にその結果を示す。
【００９８】
【表３】
2018020292.tif 000007
【００９９】
上記表３から明らかなように、ポリアクリル酸塩Ａ１又はＡ２単品での使用は凝集沈殿処理でのフロックの沈降速度は劣るが、ろ過継続時間は伸びる。粉末品浄水グレード高分子凝集剤Ｂ単品での使用は凝集沈殿処理でのフロックの沈降速度は速いが、ろ過継続時間が短い。粉末品アクリルアミド高分子凝集剤Ｃ単品での使用は、ろ過時間は長いが、凝集沈殿処理でのフロックの沈降速度が遅い。
【０１００】
このように、凝集剤全体としての注入量が同じであっても、ポリアクリル酸塩又はアクリルアミド含有高分子凝集剤を単品で使用した場合には、早い沈降速度、低い処理水濁度、長いろ過継続時間の全てを充足する結果が得られないことが確認された。
【０１０１】
［実施例２］
実施例１で用いた、粉末品のポリアクリル酸Ａ１、粉末品の浄水グレード高分子凝集剤Ｂをそれぞれ脱塩水で０．１質量％の濃度に溶解した水溶液を、下記表４の割合（質量比）で混合して、液体状の低アクリルアミド凝集剤組成物を作成した。
【０１０２】
【表４】
2018020292.tif 000008
【０１０３】
上記表４の組成の凝集剤１２〜１４を用い、実施例１と同じ条件で評価試験を行った。その結果を表５に示す。
【０１０４】
【表５】
2018020292.tif 000009
【０１０５】
ポリアクリル酸塩Ａ：粉末品浄水グレード高分子凝集剤Ｂの混合比率が１６：１（低アクリルアミド凝集剤組成物の含有質量比が約０．０６）の高分子凝集剤１４を用いた場合は凝集沈殿処理でのフロックの沈降速度は劣るが、ろ過継続時間は伸びる。他方、ポリアクリル酸塩高分子凝集剤Ａ：粉末品浄水グレード高分子凝集剤Ｂの混合比率が９：１（アクリルアミド高分子凝集剤含有比が０．１）の高分子凝集剤１３を用いた場合が、フロックの沈降速度やろ過継続時間が最適になった。
【０１０６】
なお、浄水グレード高分子凝集剤Ｂに代えて、粉末品のアクリルアミド高分子凝集剤Ｃを用いた以外は高分子凝集剤１２〜１４と同じ配合で凝集剤組成物を作成し、同じ条件で各濁度、沈降時間、ろ過継続時間を測定したところ、この場合も高分子凝集剤の配合９：１で最適の結果が得られた。
【０１０７】
［実施例３（比較例を含む実験例）］
高分子凝集剤１〜１１を添加せず、無機凝集剤ＰＡＣ２０ｍｇ／Ｌのみを添加した以外は実施例１と同じ条件で浄水処理試験を行って凝集沈殿汚泥（浄水汚泥）を得た。浄水汚泥のｐＨは６．９、ＴＳ（全蒸発残留物）は０．３ｇ/Ｌであった。
【０１０８】
この浄水汚泥１リットルを１リットル容量のメスシリンダーに入れ、上記表１の高分子凝集剤２、３、６、７、粉末品のポリアクリル酸塩Ａ１、粉末品の浄水グレード高分子凝集剤Ｂ、又は、粉末品のアクリルアミド高分子凝集剤Ｃを下記表６の注入率で添加して１０回転倒撹拌し、浄水汚泥と各種凝集剤を混合した。その後、メスシリンダーを静置し、汚泥界面高さの経時変化を測定した。汚泥界面高さの経時変化より浄水汚泥の沈降速度と、静置開始後２４時間経過後の濃縮汚泥濃度を計算した。
【０１０９】
更に、２４時間経過後に採取した上澄液の残留アクリルアミド含有率を、上水試験方法（2001年度版、（社）日本水道協会）２０．３ガスクロマトグラフィー質量分析法に準拠して測定した。その結果を下記表６に示す。
【０１１０】
【表６】
2018020292.tif 000010
【０１１１】
浄水グレード高分子凝集剤Ｂと比較し、ポリアクリル酸塩Ａ１とアクリルアミド高分子凝集剤Ｃを単独で使用した場合は、沈降速度と２４時間経過後の濃縮汚泥濃度が劣っていた。他方、高分子凝集剤２、３、６、７は浄水グレード高分子凝集剤Ｂと比較しても、沈降速度と２４時間経過後の濃縮汚泥濃度がほぼ同程度であり、アクリルアミド含有高分子凝集剤Ｂの濃度が低下したにも関わらず性能が維持されたことがわかる。更に、高分子凝集剤２、３では、アクリルアミド含有高分子凝集剤Ｂを含有するにも関らず、上澄み液の残留アクリルアミド含有率が検出限界値未満であった。
【０１１２】
［実施例４（比較例を含む実験例）］
実施例１のろ過池（図３）から排出された洗浄排水について、凝集実験を行った。
【０１１３】
この洗浄排水のｐＨは６．８、ＳＳは２００ｍｇ／Ｌであり、この洗浄排水１リットルを１リットル容量のガラスビーカーに入れ、下記表７の注入率で高分子凝集剤２、３、６、７、ポリアクリル酸塩Ａ１、浄水グレード高分子凝集剤Ｂ、又はアクリルアミド高分子凝集剤Ｃ（いずれも粉末品）を添加し、緩速速度６０ｒｐｍ、緩速撹拌時間５分間でジャーテスターで凝集実験を行った。その結果を下記表７に示す。
【０１１４】
【表７】
2018020292.tif 000011
【０１１５】
ポリアクリル酸塩Ａ１と浄水グレード高分子凝集剤Ｂの混合品である高分子凝集剤２、３でも、ポリアクリル酸塩Ａ１とアクリルアミド高分子凝集剤Ｃの混合品である高分子凝集剤６、７でも浄水グレード高分子凝集剤Ｂと同程度の沈降速度と処理水濁度が得られた。
【０１１６】
他方、アクリルアミド高分子凝集剤単独、ポリアクリル酸塩Ａ１単独では、濁度、沈降速度ともに結果が悪く、本発明のような配合により濁度、沈降速度が飛躍的に改善されることが確認された。
【０１１７】
［実施例５（比較例を含む実験例）］
ここでは、実施例１の粉末品のポリアクリル酸塩Ａ１、Ａ２に代えて、下記ＣＭＣ塩を使用した。
【０１１８】
ＣＭＣ１：日本製紙グループ製、Ｆ８００ＨＣ、1質量％粘度6500ｍＰａ・ｓ
ＣＭＣ２：日本製紙グループ製、Ｆ３５０ＨＣ、1質量％粘度2500ｍＰａ・ｓ
ＣＭＣ３：日本製紙グループ製、Ｆ１２０ＭＣ、1質量％粘度1000ｍＰａ・ｓ
【０１１９】
粉末品浄水グレード高分子凝集剤Ｂと上記ＣＭＣ塩とを、下記表８の配合で混合した本発明の低アクリルアミド凝集剤組成物（高分子凝集剤）を脱塩水で溶解し、溶解液（０．１質量％）を調製した。
【０１２０】
【表８】
2018020292.tif 000012
【０１２１】
上記表８の凝集剤１５〜２３と、ＣＭＣ１〜３単品の溶解液を用い、実施例１と同じ条件で浄水処理試験を行った。その結果を下記表９に示す。
【０１２２】
【表９】
2018020292.tif 000013
【０１２３】
ポリアクリル酸塩Ａ１に代えて、ＣＭＣ塩を使用した本発明の低アクリルアミド凝集剤組成物（高分子凝集剤）は、ＣＭＣ塩の単独使用に比べて、凝集フロックの沈降速度は遅く、凝集沈澱処理水の濁度は高かった。
【０１２４】
［実施例６（比較例を含む実験例）］
ここでは、実施例１の粉末品のポリアクリル酸塩Ａ１、Ａ２に代えて、下記アルギン酸ナトリウムを使用した（いずれも株式会社キミカ製）。
【０１２５】
アルギン酸ナトリウム１：キミカアルギンＩ―８、1質量％粘度１２０ｍＰａ・ｓ
アルギン酸ナトリウム２：キミカアルギンＩ―３、1質量％粘度３３０ｍＰａ・ｓ
アルギン酸ナトリウム３：キミカアルギンＩ―１、1質量％粘度８６０ｍＰａ・ｓ
粉末品浄水グレード高分子凝集剤Ｂとアルギン酸ナトリウムとを下記表１０の割合で混合し、高分子凝集剤２４〜３２を得た。
【０１２６】
【表１０】
2018020292.tif 000014
【０１２７】
上記高分子凝集剤２４〜３２を脱塩水で０．１質量％に溶解した溶解液を調製し、これら溶解液を用いて実施例１と同様に実験した。その結果を下記表１１に示す。
【０１２８】
【表１１】
2018020292.tif 000015
【０１２９】
上記表１１から明らかなように、アルギン酸ナトリウム単独では十分な沈降速度が得られないが、浄水グレード高分子凝集剤Ｂと混合した凝集剤２４〜３２では沈降速度が高まった。また、低アクリルアミド凝集剤組成物（高分子凝集剤）の添加率が高い方がろ過継続時間が短く、また、高粘度のアルギン酸ナトリウムを使用する方がろ過時間が短いことが確認された。
【０１３０】
アルギン酸ナトリウムの粘度は、上述したように、分子量、即ちアルギン酸を構成するウロン酸分子の重合度が高い程高くなる。分子量が大きいアルギン酸ナトリウムは低濃度でも高い粘度を示すので、高分子量のアルギン酸ナトリウムを用いる方が、ろ過時間の短縮に効果的なことが確認された。
【０１３１】
［実施例７（比較例を含む実験例）］
実施例３の浄水汚泥（ＴＳ：０．３g/L）１リットルにポリアクリル酸塩Ａ１、粉末品浄水グレード高分子凝集剤Ｂ、粉末品アクリルアミド高分子凝集剤Ｃ、高分子凝集剤２、３、６、７を、ＴＳに対し１.０質量％の注入率で添加した後、容量１リットルのビーカーに１０回移し変え、凝集させた。凝集後、２枚の脱水用ろ布に挟みピストン型脱水機を用いて、２×１０５Ｐａの圧力で１分間圧搾した。脱水ケーキの含水率、脱水分離液のＳＳ（懸濁物質）濃度や残留アクリルアミド濃度を測定した。その測定結果を表１２に示す。
【０１３２】
【表１２】
2018020292.tif 000016
【０１３３】
上記表１２から明らかなように、浄水グレード高分子凝集剤Ｂと比較しても、本発明の凝集剤２、３、６、７は、脱水ケーキ含水率と、ＳＳ濃度がほぼ同等であった。
【０１３４】
［実施例８（比較例を含む実験例）］
実施例３で濃縮した汚泥のうち、高分子凝集剤２、３、６、７、ポリアクリル酸塩Ａ１、浄水グレード高分子凝集剤Ｂ、アクリルアミド高分子凝集剤Ｃの各注入率を１．０％（対ＴＳ）として２４時間で濃縮させた汚泥を用い、脱水試験を行った。
【０１３５】
脱水試験は、濃縮させた汚泥を２枚の脱水用ろ布に挟みピストン型脱水試験装置を用いて、２×１０５Ｐａの圧力で１分間圧搾し、脱水ケーキを得た。脱水ケーキの含水率、脱水分離液のＳＳ（懸濁物質）濃度や残留アクリルアミド濃度を測定した。その結果を下記表１３に示す。
【０１３６】
【表１３】
2018020292.tif 000017
【０１３７】
上記表１３から明らかなように、本発明の高分子凝集剤２、３、６、７を用いた場合には、浄水グレード高分子凝集剤Ｂと比較して、脱水ケーキ含水率とＳＳ濃度はほぼ同等であり、汚泥濃縮においても高い性能を発揮することが確認された。
【図１】
2018020292.tif 000018
【図２】
2018020292.tif 000019
【図３】
2018020292.tif 000020
【図４】
2018020292.tif 000021